(57)【特許請求の範囲】
【請求項１】
式（１）
【化１】
0005440249.tif 000020
で表わされる構造単位（１）、式（２）
【化２】
0005440249.tif 000021
で表わされる構造単位（２）および式（３）
【化３】
0005440249.tif 000022
（式中、ｎは２〜７の整数であり、ｍは１０〜２０の整数であり、Ｒ１は炭素数１〜２０の脂肪族炭化水素基またはメルカプト基、チオエステル基、スルフェンアミド、ビニル基、メタクリロキシ基もしくはアクリロキシ基で置換された脂肪族炭化水素基である。）
で表わされる構造単位（３）からなり、構造単位（１）を２０〜５０モル％、構造単位（３）を０．０１〜１モル％含み、残りが構造単位（２）であり、ポリスチレン換算分子量（Ｍｗ）が５０，０００〜１５０，０００である変性エチレン−ビニルアルコール共重合体。
【請求項２】
前記変性エチレン−ビニルアルコール共重合体が、エチレン−ビニルアルコール共重合体と、式（４）
【化４】
0005440249.tif 000023
（式中、Ｒ２はメチル基またはエチル基であり、Ｒ１、ｎおよびｍは前述のとおりである。）
で表されるアルキルポリエーテルシランとを溶融混合することによって作製されたものであることを特徴とする請求項１に記載の変性エチレン−ビニルアルコール共重合体。
【請求項３】
Ｒ１が炭素数１〜２０のメルカプト基で置換された脂肪族炭化水素基であることを特徴とする請求項１または２に記載の変性エチレン−ビニルアルコール共重合体。
【請求項４】
請求項１に記載の変性エチレン−ビニルアルコール共重合体の製造方法であって、エチレン−ビニルアルコール共重合体と、式（４）
【化５】
0005440249.tif 000024
（式中、ｎは２〜７の整数であり、ｍは１０〜２０の整数であり、Ｒ１は炭素数１〜２０の脂肪族炭化水素基またはメルカプト基、チオエステル基、スルフェンアミド、ビニル基、メタクリロキシ基もしくはアクリロキシ基で置換された脂肪族炭化水素基であり、Ｒ２はメチル基またはエチル基である。）
で表されるアルキルポリエーテルシランとを溶融混合することを特徴とする変性エチレン−ビニルアルコール共重合体の製造方法。
【請求項５】
請求項１〜３のいずれか１項に記載の変性エチレン−ビニルアルコール共重合体を含むガスバリア樹脂組成物。
【請求項６】
請求項１〜３のいずれか１項に記載の変性エチレン−ビニルアルコール共重合体１００質量部および酸無水物で変性された軟質樹脂５〜１２０質量部を含むガスバリア樹脂組成物。
【発明の詳細な説明】
【技術分野】
【０００１】
本発明は、変性エチレン−ビニルアルコール共重合体、その製造方法、およびその変性エチレン−ビニルアルコール共重合体を含むガスバリア樹脂組成物に関する。
【背景技術】
【０００２】
エチレン−ビニルアルコール共重合体は、ガスバリア性に優れるが、耐屈曲疲労性に劣る欠点がある。この欠点を改善するために、エチレン−ビニルアルコール共重合体をエポキシ化合物で変性する方法が知られている（特許文献１）。
【先行技術文献】
【特許文献】
【０００３】
【特許文献１】特開２００３−２３１７１５号公報
【発明の概要】
【発明が解決しようとする課題】
【０００４】
しかし、エチレン−ビニルアルコール共重合体をエポキシ化合物で変性すると耐屈曲疲労性は改善されるが、ガスバリア性、耐熱性（融点）が低下する傾向がある。本発明は、ガスバリア性、耐熱性を低下させることなく、エチレン−ビニルアルコール共重合体の欠点である耐屈曲疲労性を改善することを課題とする。
【課題を解決するための手段】
【０００５】
本発明は、式（１）
【０００６】
【化１】
0005440249.tif 000002
【０００７】
で表わされる構造単位（１）、式（２）
【０００８】
【化２】
0005440249.tif 000003
【０００９】
で表わされる構造単位（２）および式（３）
【００１０】
【化３】
0005440249.tif 000004
【００１１】
（式中、ｎは２〜７の整数であり、ｍは１０〜２０の整数であり、Ｒ１は炭素数１〜２０の脂肪族炭化水素基またはメルカプト基、チオエステル基、スルフェンアミド、ビニル基、メタクリロキシ基もしくはアクリロキシ基で置換された脂肪族炭化水素基である。）
で表わされる構造単位（３）からなり、構造単位（１）を２０〜５０モル％、構造単位（３）を０．０１〜１モル％含み、残りが構造単位（２）であり、ポリスチレン換算分子量（Ｍｗ）が５０，０００〜１５０，０００である変性エチレン−ビニルアルコール共重合体である。
【００１２】
前記変性エチレン−ビニルアルコール共重合体は、好ましくは、エチレン−ビニルアルコール共重合体と、式（４）
【００１３】
【化４】
0005440249.tif 000005
【００１４】
（式中、Ｒ２はメチル基またはエチル基であり、Ｒ１、ｎおよびｍは前述のとおりである。）
で表されるアルキルポリエーテルシランとを溶融混合することによって作製されたものである。
Ｒ１は、好ましくは、炭素数１〜２０のメルカプト基で置換された脂肪族炭化水素基である。
【００１５】
本発明は、また、エチレン−ビニルアルコール共重合体と、式（４）
【００１６】
【化５】
0005440249.tif 000006
【００１７】
（式中、ｎは２〜７の整数であり、ｍは１０〜２０の整数であり、Ｒ１は炭素数１〜２０の脂肪族炭化水素基またはメルカプト基、チオエステル基、スルフェンアミド、ビニル基、メタクリロキシ基もしくはアクリロキシ基で置換された脂肪族炭化水素基であり、Ｒ２はメチル基またはエチル基である。）
で表されるアルキルポリエーテルシランとを溶融混合することを特徴とする変性エチレン−ビニルアルコール共重合体の製造方法である。
【００１８】
本発明は、また、前記変性エチレン−ビニルアルコール共重合体を含むガスバリア樹脂組成物である。
本発明は、また、前記変性エチレン−ビニルアルコール共重合体１００質量部および酸無水物で変性された軟質樹脂５〜１２０質量部を含むガスバリア樹脂組成物である。
【発明の効果】
【００１９】
本発明の変性エチレン−ビニルアルコール共重合体は、ガスバリア性、耐熱性および耐屈曲疲労性に優れる。本発明の変性エチレン−ビニルアルコール共重合体は、ガスバリア性、耐熱性および耐屈曲疲労性に優れるので、ガスバリア樹脂として、およびガスバリア性を求められる各種成形物、特に空気入りタイヤおよびホースに、好適に用いられる。
【発明を実施するための形態】
【００２０】
本発明の変性エチレン−ビニルアルコール共重合体は、構造単位（１）、構造単位（２）および構造単位（３）からなる。
構造単位（１）は次の式（１）
【００２１】
【化６】
0005440249.tif 000007
【００２２】
で表わされる、いわゆるエチレン単位である。
構造単位（２）は次の式（２）
【００２３】
【化７】
0005440249.tif 000008
【００２４】
で表わされる、いわゆるビニルアルコール単位である。
構造単位（３）は次の式（３）
【００２５】
【化８】
0005440249.tif 000009
【００２６】
で表わされる、側鎖にアルキルポリエーテルシリル基を含む構造単位である。ここで、ｎは２〜７の整数であり、好ましくは４〜６の整数であり、より好ましくは５である。ｍは１０〜２０の整数であり、好ましくは１１〜１８の整数であり、より好ましくは１２〜１６の整数である。Ｒ１は炭素数１〜２０、好ましくは炭素数２〜１０、より好ましくは炭素数３〜５の脂肪族炭化水素基である。ただし、Ｒ１はメルカプト基、チオエステル基、スルフェンアミド、ビニル基、メタクリロキシ基もしくはアクリロキシ基を含んでいてもよい。Ｒ１は、特に好ましくは、３−メルカプトプロピルである。
【００２７】
変性エチレン−ビニルアルコール共重合体は、構造単位（１）を２０〜５０モル％、好ましくは３０〜４５モル％、より好ましくは３５〜４０モル％含む。構造単位（１）の含有量が少なすぎると耐屈曲疲労性が不十分となる傾向があり、逆に多すぎるとガスバリヤ性が不十分となる傾向がある。
【００２８】
変性エチレン−ビニルアルコール共重合体は、構造単位（３）を０．０１〜１モル％、好ましくは０．０３〜０．５モル％、より好ましくは０．０５〜０．２５モル％含む。構造単位（３）の含有量が少なすぎると耐屈曲疲労性が不十分となる傾向があり、逆に多すぎるとガスバリヤ性が不十分となる傾向がある。
【００２９】
変性エチレン−ビニルアルコール共重合体を構成する構造単位のうち、構造単位（１）および構造単位（３）以外は、構造単位（２）である。すなわち、変性エチレン−ビニルアルコール共重合体は、構造単位（２）を４９．９〜７９モル％含む。ただし、変性エチレン−ビニルアルコール共重合体は、本発明の効果を損ねない範囲で、構造単位（１）、構造単位（２）および構造単位（３）以外の構造単位を含んでいてもよい。なお、変性エチレン−ビニルアルコール共重合体中の各構造単位の含有量はＮＭＲにより測定することができる。
【００３０】
変性エチレン−ビニルアルコール共重合体のポリスチレン換算分子量（Ｍｗ）は５０，０００〜１５０，０００であり、好ましくは７０，０００〜１３０，０００であり、より好ましくは８０，０００〜１２０，０００である。変性後のポリスチレン換算分子量（Ｍｗ）が小さすぎると屈曲疲労性の低下を招く。
【００３１】
変性エチレン−ビニルアルコール共重合体は、構造単位（１）および構造単位（２）からなるエチレン−ビニルアルコール共重合体を、式（４）で表わされるアルキルポリエーテルシランで変性したものである。
【００３２】
【化９】
0005440249.tif 000010
【００３３】
式中、Ｒ２はメチル基またはエチル基であり、Ｒ１、ｎおよびｍは前述のとおりである。
【００３４】
変性エチレン−ビニルアルコール共重合体は、エチレン−ビニルアルコール共重合体と、式（４）で表されるアルキルポリエーテルシランとを溶融混合することによって作製することができる。構造単位（１）を２０〜５０モル％含むエチレン−ビニルアルコール共重合体と式（４）で表されるアルキルポリエーテルシランとを、それらの融解温度以上で混合することにより、式（４）で表されるアルキルポリエーテルシランがエチレン−ビニルアルコール共重合体のＯＨ基と縮合反応しアルコールが脱離して構造単位（３）が形成される。エチレン−ビニルアルコール共重合体と式（４）で表されるアルキルポリエーテルシランの混合比率は、エチレン−ビニルアルコール共重合体の構造単位（１）および構造単位（２）の合計モル数１００モルに対し、式（４）で表されるアルキルポリエーテルシランを０．０１〜１モル混合する。溶融混合の条件は、エチレン−ビニルアルコール共重合体と式（４）で表されるアルキルポリエーテルシランとが反応して構造単位（３）が形成される条件であれば、特に限定するものではないが、たとえば、２軸押出機を用い、２００〜２７０℃で１〜５分間行う。
【００３５】
変性エチレン−ビニルアルコール共重合体を作製するのに用いるエチレン−ビニルアルコール共重合体は、市販のものを用いることができる。市販のエチレン−ビニルアルコール共重合体としては、株式会社クラレ製ＥＶＡＬ−Ｇ１５６Ｂ（構造単位（１）：４８モル％）、株式会社クラレ製ＥＶＡＬ−Ｅ１７１Ｂ（構造単位（１）：４４モル％）、株式会社クラレ製ＥＶＡＬ−Ｈ１７１Ｂ（構造単位（１）：３８モル％）、株式会社クラレ製ＥＶＡＬ−Ｆ１７１Ｂ（構造単位（１）：３２モル％）、株式会社クラレ製ＥＶＡＬ−Ｌ１７１Ｂ（構造単位（１）：２７モル％）、日本合成化学株式会社製ソアノールＨ４８１５（構造単位（１）：４８モル％）、日本合成化学株式会社製ソアノールＨ４４１２（構造単位（１）：４４モル％）、日本合成化学株式会社製ソアノールＥ３８０８（構造単位（１）：３８モル％）、日本合成化学株式会社製ソアノールＤ２９０８（構造単位（１）：２９モル％）が挙げられる。
【００３６】
式（４）で表されるアルキルポリエーテルシランは、市販品を用いてもよいし、合成してもよい。市販品としては、デボニックデグッサ社製のＶＰ  Ｓｉ３６３がある。合成は、次のように行うことができる。反応容器中に、トリアルコキシシリル基を有するシラン化合物（例えば、３−メルカプトプロピルトリメトキシシラン、３−メルカプトプロピルトリエトキシシラン、ビニルトリエトキシシラン、３−メタクリロキシプロピルトリメトキシシラン、３−メタクリロキシプロピルトリエトキシシラン、３−アクリロキシプロピルトリメトキシシラン、３−アクリロキシトリエトキシシラン）を加え、ドデシルベンゼンスルホン酸などの酸触媒を添加し、更にポリオキシエチレンアルキルエーテル（例えば、ポリオキシエチレンラウリルエーテル、ポリオキシエチレンセチルエーテル、ポリオキシエチレンステアリルエーテルなど）をシラン化合物に対して２モル当量添加し、減圧条件下、１０〜１００℃の温度で、好ましくは２０〜６０℃の温度で数時間攪拌しながら反応させることにより、アルキルポリエーテルシランが得られる。
【００３７】
本発明のガスバリア樹脂組成物は、前記変性エチレン−ビニルアルコール共重合体を含む。本発明のガスバリア樹脂組成物は、本発明の効果を損なわない範囲で他の物質を含むことができる。たとえば、本発明のガスバリア樹脂組成物は、変性エチレン−ビニルアルコール共重合体以外に、酸無水物で変性された軟質樹脂（以下単に「変性軟質樹脂」ともいう。）を含むことができる。すなわち、本発明のガスバリア樹脂組成物は、変性エチレン−ビニルアルコール共重合体と変性軟質樹脂との混合物であってもよい。変性軟質樹脂を含めると、耐屈曲疲労性をさらに改善することができる。混合する変性軟質樹脂の量は、好ましくは、変性エチレン−ビニルアルコール共重合体１００質量部に対し、５〜１２０質量部である。変性軟質樹脂の量が少なすぎると耐屈曲疲労性をさらに改善効果が少なく、逆に変性軟質樹脂の量が多すぎるとガスバリア性が不十分になる傾向がある。
【００３８】
変性エチレン−ビニルアルコール共重合体と変性軟質樹脂との混合物は、好ましくは、変性エチレン−ビニルアルコール共重合体と変性軟質樹脂を溶融混合したものである。溶融混合は、変性エチレン−ビニルアルコール共重合体と変性軟質樹脂とを、それらの融解温度以上で混合すればよく、溶融混合の条件は、特に限定するものではないが、たとえば、２軸押出機を用い、２００〜２７０℃で１〜５分間行う。
【００３９】
酸無水物で変性された軟質樹脂は、軟質樹脂を酸無水物で変性したものである。軟質樹脂とは、室温におけるヤング率が１００ＭＰａ以下のものをいい、たとえば、オレフィン系重合体、エチレン系重合体、エチレン−α−オレフィン共重合体、エチレンプロピレン共重合体、エチレン−ブテン共重合体、エチレンプロピレンゴムを例示することができる。
【００４０】
軟質樹脂を酸無水物で変性することにより、変性エチレン−ビニルアルコール共重合体との相溶性を改善することができる。変性軟質樹脂中の酸無水物は、適切な変性エチレン−ビニルアルコール共重合体との相溶性を得るために適宜選択することができるが、好ましくは、変性軟質樹脂質量基準で酸無水物が０．１〜２質量％である。
【００４１】
酸無水物で変性した軟質樹脂としては、無水マレイン酸で変性したエチレン−α−オレフィン共重合体を例示することができ、好ましくは無水マレイン酸で変性したエチレン−プロピレン共重合体またはエチレン−ブテン共重合体である。それらは市販されており、三井化学株式会社から、タフマー（登録商標）ＭＰ−０６２０（無水マレイン酸変性エチレン−プロピレン共重合体）、タフマー（登録商標）ＭＨ−７０２０（無水マレイン酸変性エチレン−ブテン共重合体）の商品名で入手することができる。
【００４２】
本発明のガスバリア樹脂組成物は、前述のとおり、本発明の効果を損なわない範囲で他の物質を含んでいてもよい。前記変性軟質樹脂以外の樹脂、たとえば、ポリビニルアルコール、エチレン−ビニルアルコール共重合体、ポリアミド、ポリエステル、ポリオレフィン、ポリスチレン、ポリウレタン樹脂、ポリ塩化ビニリデン、ポリ塩化ビニル、ポリカーボネートなどとの混合物であってもよい。また、カーボンブラックやシリカなどのその他の補強材（フィラー）、加硫または架橋剤、加硫又は架橋促進剤、各種オイル、老化防止剤などの、樹脂又はゴム組成物用に一般的に配合されている各種添加剤を含んでいてもよく、かかる添加剤は一般的な方法で混練して組成物とし、加硫又は架橋するのに使用することができる。これらの添加剤の配合量は、本発明の目的に反しない限り、従来の一般的な配合量とすることができる。
【００４３】
本発明のガスバリア樹脂組成物は、各種ガスバリヤ材として用いることができる。
【００４４】
本発明のガスバリア樹脂組成物は、種々の成形品にすることができる。成形品の形状は、特に限定されないが、フィルム状、円筒状等を例示することができる。成形方法は、特に限定されず、慣用の方法を使用することができる。本発明のガスバリア樹脂組成物は、Ｔ型ダイス付きの押出機や、インフレーション成形機などでフィルムとすることができ、そのフィルムは、ガスバリヤ性、耐熱性、耐屈曲疲労性に優れるため、空気入りタイヤのインナーライナーとして好適に使用することができる。また、円筒状に成形したものは、ホースとして好適に使用することができる。
【００４５】
本発明のガスバリア樹脂組成物（以下単に「ガスバリア樹脂組成物」ともいう。）は、本発明のガスバリア樹脂組成物以外の樹脂（以下単に「他の樹脂」ともいう。）または本発明のガスバリア樹脂以外のエラストマー（以下単に「エラストマー」ともいう。）と積層して積層体とすることができる。ガスバリア樹脂組成物の層と他の樹脂および／またはエラストマーの層からなる積層体とは、ガスバリア樹脂組成物層と他の樹脂層からなる２層積層体、ガスバリア樹脂組成物層とエラストマー層からなる２層積層体、ガスバリア樹脂組成物層と他の樹脂層とエラストマー層からなる３層積層体、１層以上のガスバリア樹脂組成物層と１層以上の他の樹脂層からなる多層積層体、１層以上のガスバリア樹脂組成物層と１層以上のエラストマー層からなる多層積層体、１層以上のガスバリア樹脂組成物層と１層以上の他の樹脂層と１層以上のエラストマー層からなる多層積層体のいずれをも意味するものとする。
【００４６】
他の樹脂としては、ポリオレフィン、ポリアミド、ポリエステル、ポリスチレン、ポリウレタン、ポリ塩化ビニリデン、ポリ塩化ビニル、ポリアクリロニトリル、およびポリカーボネートを例示することができ、それらのうちの１種を単独で使用してもよいし、それらのうちの２種以上を混合して使用してもよい。
【００４７】
エラストマーとしては、ジエン系エラストマー、ウレタン系エラストマー、オレフィン系エラストマー、およびスチレン系エラストマーを例示することができ、それらのうちの１種を単独で使用してもよいし、それらのうちの２種以上を混合して使用してもよい。また、他の樹脂とエラストマーを混合して使用してもよい。
【００４８】
積層体の作製方法は、それぞれの層（フィルム）を作製してそれらを貼り合せてもよいし、共押出成形により積層体を作製してもよいが、後者が好ましい。共押出成形法としては、慣用の方法を用いることができるが、たとえば、共押出インフレーション成形法、共押出ブロー成形法が挙げられる。
【００４９】
本発明のガスバリア樹脂組成物の層と他の樹脂および／またはエラストマーの層からなる積層体は、ガスバリア性を求められる種々の用途に用いることができる。たとえば、その積層体を空気透過防止層として用いて空気入りタイヤまたはホースを製造することができる。
【００５０】
本発明の積層体を空気透過防止層として用いて空気入りタイヤを製造する方法としては、慣用の方法を用いることができる。たとえば、インナーライナーをカーカス層の内側に配置する場合は、本発明の積層体をタイヤ成形用ドラム上に円筒に貼りつけ、その上に未加硫ゴムからなるカーカス層、ベルト層、トレッド層等の通常のタイヤ製造に用いられる部材を順次貼り重ね、ドラムを抜き去ってグリーンタイヤとし、次いで、このグリーンタイヤを常法に従って加熱加硫することにより、所望の空気入りタイヤを製造することができる。
【００５１】
本発明のガスバリア樹脂組成物を用いてホースを製造する方法としては、慣用の方法を用いることができる。たとえば、次のようにしてホースを製造することができる。まず、本発明のガスバリア樹脂組成物のペレットを使用し、予め離型剤を塗布したマンドレル上に、樹脂押出機によりクロスヘッド押出方式で、熱可塑性エラストマー組成物を押し出し、内管を形成する。さらに内管上に他の本発明のガスバリア樹脂組成物または一般の熱可塑性エラストマーを押し出し内管外層を形成してもよい。次に、内管上に必要に応じ、接着剤を塗布、スプレー等により施す。さらに、内管上に、編組機を使用して、補強糸または補強鋼線を編組する。必要に応じ補強層上に、外管との接着のために接着剤を塗布した後、本発明のガスバリア樹脂組成物または他の一般的な熱可塑性エラストマー組成物と同様にクロスヘッドの樹脂用押出機により押し出し、外管を形成する。最後にマンドレルを引き抜くと、ホースが得られる。内管上、または補強層上に塗布する接着剤としては、イソシアネート系、ウレタン系、フェノール樹脂系、レゾルシン系、塩化ゴム系、ＨＲＨ系等が挙げられるが、イソシアネート系、ウレタン系が特に好ましい。
【実施例】
【００５２】
実施例１〜６、比較例１〜３
変性エチレン−ビニルアルコール共重合体を調製するために、エチレン−ビニルアルコール共重合体として、株式会社クラレ製ＥＶＡＬ−Ｈ１７１Ｂ（構造単位（１）：３８モル％、ポリスチレン換算分子量（Ｍｗ）：９５，０００）を用い、アルキルポリエーテルシランとしては、式（５）のアルキルポリエーテルシランであって、ｎ＝５かつｍ＝１２のもの（以下「アルキルポリエーテルシラン１」という。）、ｎ＝５かつｍ＝１６のもの（以下「アルキルポリエーテルシラン２」という。）、およびｎ＝５かつｍ＝１８のもの（以下「アルキルポリエーテルシラン３」という。）の３種類を用いた。
【００５３】
【化１０】
0005440249.tif 000011
【００５４】
エチレン−ビニルアルコール共重合体と表１に示す種類および量のアルキルポリエーテルシランを、２軸混練機（日本製鋼所製ＴＥＸ４４）に投入し、２３０℃で３分間、溶融混練を行ない、変性エチレン−ビニルアルコール共重合体を調製した（実施例１〜６）。なお、比較例１は未変性のエチレン−ビニルアルコール共重合体であり、比較例２および３は、アルキルポリエーテルシランに代えて、２モル％または４モル％のグリシドールを用いて調製した変性エチレン−ビニルアルコール共重合体である。
変性エチレン−ビニルアルコール共重合体を、押出機から連続してストランド状に排出し、水冷後カッターで切断することによりペレット状にし、それをＴ−ダイ押出機（２２０℃）にてフィルム状に成形し、厚さ２５μｍのフィルムを得た。
【００５５】
以下の試験法を用いて、変性エチレン−ビニルアルコール共重合体について試験を行った。
【００５６】
［屈曲疲労回数］
２１ｃｍ×３０ｃｍにカットされた、上記作製した単層フィルムを５０枚作製し、ＡＳＴＭ  Ｆ３９２−７４に準じて、理学工業（株）製ゲルボフレックステスターを使用し、屈曲回数５０回、１００回、２００回、２５０回、１０００回、１００００回、２００００回、５００００回、７５０００回、１０００００回屈曲させた後、ピンホールの数を測定した。それぞれの屈曲回数において、測定を５回行い、その平均値をピンホール個数とした。屈曲回数（Ｐ）を横軸に、ピンホール数（Ｎ）を縦軸にとり、上記測定結果をプロットし、ピンホール数が１個の時の屈曲疲労回数を外挿により求め、有効数字２桁とした。
【００５７】
［融解温度］
熱分析（ＤＴＡまたはＤＳＣ）により、比熱の温度依存性を測定し、ピークの温度を融解温度とする。
【００５８】
［空気透過係数］
ＪＩＳ  Ｋ６４０４に準拠してサンプルを作製し、６０℃で空気透過性を測定した。結果は、比較例１の空気透過係数を１００としたときの相対値で表した。相対値が大きいほど、ガスバリア性に優れていることを示す。
【００５９】
得られた試験結果を表１に示す。本発明のアルキルポリエーテルシラン変性エチレン−ビニルアルコール共重合体（実施例１〜６）は、未変性のエチレン−ビニルアルコール共重合体（比較例１）に比べ、耐屈曲疲労性が大幅に向上することが分かる。また、従来技術であるエポキシ変性エチレン−ビニルアルコール共重合体（比較例２および３）は、耐屈曲疲労性が向上するが、耐熱性およびガスバリア性が低下するのに対し、本発明のアルキルポリエーテルシラン変性エチレン−ビニルアルコール共重合体（実施例１〜６）は、耐熱性およびガスバリア性を低下させずに耐屈曲疲労性を改善できることが分かる。
【００６０】
【表１】
0005440249.tif 000012
【００６１】
実施例７
実施例３の変性エチレン−ビニルアルコール共重合体１００質量部に、無水マレイン酸変性ＥＰＭ（三井化学株式会社製タフマー（登録商標）ＭＰ−０６２０）８０質量部を溶融混練してガスバリア樹脂組成物を作製し、評価したところ、屈曲疲労回数は５２０００回、融解温度は１６０℃、空気透過係数は３２であった。
【００６２】
比較例４
実施例７において、実施例３の変性エチレン−ビニルアルコール共重合体に代えて、未変性のエチレン−ビニルアルコール共重合体（株式会社クラレ製ＥＶＡＬ−Ｈ１７１Ｂ。エチレン組成比３８モル％）を用いた以外は、実施例７と同様にしてガスバリア樹脂組成物を作製し、評価したところ、屈曲疲労回数は３４０回、融解温度は１６１℃、空気透過係数は３４であった。
実施例７と比較例４の評価結果から、変性エチレン−ビニルアルコール共重合体を使用すると、未変性のエチレン−ビニルアルコール共重合体に比べ、耐屈曲疲労性が大幅に向上することが分かる。
【００６３】
実施例８
実施例３で用いたアルキルポリエーテルシランを、下記の式（６）のアルキルポリエーテルシランに変更して、他の条件は実施例３と同様にして、変性エチレン−ビニルアルコール共重合体を調製し、評価した。結果を表２に示す。
【００６４】
【化１１】
0005440249.tif 000013
【００６５】
実施例９
実施例３で用いたアルキルポリエーテルシランを、下記の式（７）のアルキルポリエーテルシランに変更して、他の条件は実施例３と同様にして、変性エチレン−ビニルアルコール共重合体を調製し、評価した。結果を表２に示す。
【００６６】
【化１２】
0005440249.tif 000014
【００６７】
実施例１０
実施例３で用いたアルキルポリエーテルシランを、下記の式（８）のアルキルポリエーテルシランに変更して、他の条件は実施例３と同様にして、変性エチレン−ビニルアルコール共重合体を調製し、評価した。結果を表２に示す。
【００６８】
【化１３】
0005440249.tif 000015
【００６９】
実施例１１
実施例３で用いたアルキルポリエーテルシランを、下記の式（９）のアルキルポリエーテルシランに変更して、他の条件は実施例３と同様にして、変性エチレン−ビニルアルコール共重合体を調製し、評価した。結果を表２に示す。
【００７０】
【化１４】
0005440249.tif 000016
【００７１】
実施例１２
実施例３で用いたアルキルポリエーテルシランを、下記の式（１０）のアルキルポリエーテルシランに変更して、他の条件は実施例３と同様にして、変性エチレン−ビニルアルコール共重合体を調製し、評価した。結果を表２に示す。
【００７２】
【化１５】
0005440249.tif 000017
【００７３】
実施例１３
実施例３で用いたアルキルポリエーテルシランを、式（１１）のアルキルポリエーテルシランに変更して、他の条件は実施例３と同様にして、変性エチレン−ビニルアルコール共重合体を調製し、評価した。結果を表２に示す。
【００７４】
【化１６】
0005440249.tif 000018
【００７５】
【表２】
0005440249.tif 000019
【産業上の利用可能性】
【００７６】
本発明の変性エチレン−ビニルアルコール共重合体は、ガスバリア樹脂として好適に用いられる。本発明のガスバリア樹脂組成物は、ガスバリア性を求められる各種成形物、特に空気入りタイヤおよびホースに、好適に用いられる。